(57)【要約】【課題】正極活物質粒子及び導電材粒子に対してＰＶＤＦ及びＮＭＰを均一に分散できると共に、適切な大きさの正極湿潤粒子からなる粒子集合体を製造できる粒子集合体の製造方法を提供すること。【解決手段】粒子集合体の製造方法は、正極活物質粒子及び導電材粒子の第１混合物に濃度Ｍａよりも高い濃度ＭｂのＰＶＤＦ溶液を加え、攪拌式混合造粒装置の攪拌羽根を周速１５ｍ／秒未満で１０秒以上回転させて混合し第２混合物を得る第２混合工程Ｓ２と、攪拌羽根を周速１５ｍ／秒以上で１０秒以上回転させて第２混合物を混合し第３混合物を得る第３混合工程Ｓ３と、攪拌式混合造粒装置を用いて、第３混合物に濃度ＭａとなるようにＮＭＰを混合し造粒して粒子集合体を得る混合造粒工程Ｓ４とを備える。【選択図】図１
2018049751.tif 000002
【特許請求の範囲】
【請求項１】
正極活物質粒子、導電材粒子、ＰＶＤＦ（ポリフッ化ビニリデン）及びＮＭＰ（Ｎ−メチル−２−ピロリドン）を含み、造粒された湿潤状態の正極湿潤粒子からなる粒子集合体の製造方法であって、
乾式混合された上記正極活物質粒子及び上記導電材粒子の第１混合物に、上記粒子集合体における上記ＮＭＰに対する上記ＰＶＤＦの濃度Ｍａよりも高い濃度Ｍｂ（Ｍｂ＞Ｍａ）となるように上記ＮＭＰに上記ＰＶＤＦを溶解させたＰＶＤＦ溶液を加え、攪拌羽根を有する攪拌式混合造粒装置において、その攪拌羽根を周速１５ｍ／秒未満で１０秒以上回転させて混合し、第２混合物を得る第２混合工程と、
上記第２混合工程の後、上記攪拌式混合造粒装置の上記攪拌羽根を周速１５ｍ／秒以上で１０秒以上回転させて上記第２混合物を混合し、第３混合物を得る第３混合工程と、
上記第３混合工程の後、上記攪拌式混合造粒装置を用いて、上記第３混合物に、上記濃度Ｍａとなるように上記ＮＭＰを１又は複数回に分けて混合し、造粒して、上記粒子集合体を得る混合造粒工程と、を備える
粒子集合体の製造方法。
【発明の詳細な説明】
【技術分野】
【０００１】
本発明は、正極活物質粒子を含み、造粒された湿潤状態の正極湿潤粒子からなる粒子集合体の製造方法に関する。
【背景技術】
【０００２】
電池の正極板として、正極活物質粒子、導電材粒子及びＰＶＤＦ（ポリフッ化ビニリデン）からなる結着剤を含む正極活物質層が、正極集電箔上に形成された正極板が知られている。例えば特許文献１に、このような正極板の製造方法が開示されている。即ち、正極活物質粒子及び第１の導電材粒子をＮＭＰ（Ｎ−メチル−２−ピロリドン）に加えてスラリーを調整した後、更に、このスラリーに、第２の導電材粒子と、ＰＶＤＦ（ポリフッ化ビニリデン）を含むＮＭＰとを加えて混練する。そして、このスラリーを正極集電箔上に塗工し、乾燥して正極活物質層を形成する。その後、正極活物質層をプレスして正極板を得る（特許文献１の段落（００５３）、（００８０）、（００８７）等を参照）。
【先行技術文献】
【特許文献】
【０００３】
【特許文献１】特開２０１０−６７３６５号公報
【発明の概要】
【発明が解決しようとする課題】
【０００４】
また、正極板の製造方法として、上述のようなスラリーを用いないで正極活物質層を形成する方法も考えられる。即ち、まず、正極活物質粒子、導電材粒子、ＰＶＤＦ及びＮＭＰを含む湿潤状態の正極湿潤粒子からなる粒子集合体を製造する。具体的には、攪拌羽根を有し、材料の混合と造粒を行うことが可能な攪拌式混合造粒装置を用いて、正極活物質粒子と導電材粒子とを乾式混合した後、この混合物に、ＮＭＰにＰＶＤＦを溶解させたＰＶＤＦのＮＭＰ溶液（以下、「ＰＶＤＦ溶液」ともいう）を加えて混合すると共に造粒して、多数の正極湿潤粒子からなる粒子集合体を得る。
【０００５】
一方で、第１ロールと、この第１ロールにギャップを介して平行に配置された第２ロールと、この第２ロールにギャップを介して平行に配置された第３ロールとを備えるロールプレス装置を用意する。そして、上述の粒子集合体をロールプレス装置の第１ロールと第２ロールの間で圧密化して未乾燥活物質膜を形成し、続いて、第２ロールと第３ロールとの間で、第２ロール上に保持された未乾燥活物質膜を、第３ロールにより搬送された正極集電箔上に転写する。その後、正極集電箔上の未乾燥活物質膜を乾燥させて正極活物質層を形成し、正極板を得る。
【０００６】
ところで、粒子集合体の製造過程で、攪拌式混合造粒装置で正極活物質粒子及び導電材粒子の混合物にＰＶＤＦ溶液を加えて混合し造粒する際、攪拌羽根を低速で回転させて攪拌すると、正極活物質粒子及び導電材粒子に対してＰＶＤＦ及びＮＭＰを均一に分散できない場合がある。すると、上述のロールプレス装置を用いて未乾燥活物質膜を正極集電箔に転写するときに、転写不良が発生し、未乾燥活物質膜にスケ（ホール状にできる未乾燥活物質膜の欠陥部分）やスジ（正極集電箔の進行方向に沿って筋状にできる未乾燥活物質膜の欠陥部分）が出来るなどの不具合が生じることがある。このため、この正極板を用いた電池では電池性能が低下する。
一方、ＰＶＤＦ溶液を加えて混合し造粒する際に、攪拌羽根を高速で回転させて攪拌し、ＰＶＤＦ及びＮＭＰの分散性を向上させると、過造粒となり、正極湿潤粒子が大きくなりがちである。正極湿潤粒子が大き過ぎると、上述のロールプレス装置を用いて未乾燥活物質膜を形成するのが困難となり、正極板を形成すること自体が困難となる。
【０００７】
本発明は、かかる現状に鑑みてなされたものであって、正極活物質粒子及び導電材粒子に対してＰＶＤＦ及びＮＭＰを均一に分散できると共に、適切な大きさの正極湿潤粒子からなる粒子集合体を製造できる粒子集合体の製造方法を提供することを目的とする。
【課題を解決するための手段】
【０００８】
上記課題を解決するための本発明の一態様は、正極活物質粒子、導電材粒子、ＰＶＤＦ（ポリフッ化ビニリデン）及びＮＭＰ（Ｎ−メチル−２−ピロリドン）を含み、造粒された湿潤状態の正極湿潤粒子からなる粒子集合体の製造方法であって、乾式混合された上記正極活物質粒子及び上記導電材粒子の第１混合物に、上記粒子集合体における上記ＮＭＰに対する上記ＰＶＤＦの濃度Ｍａよりも高い濃度Ｍｂ（Ｍｂ＞Ｍａ）となるように上記ＮＭＰに上記ＰＶＤＦを溶解させたＰＶＤＦ溶液を加え、攪拌羽根を有する攪拌式混合造粒装置において、その攪拌羽根を周速１５ｍ／秒未満で１０秒以上回転させて混合し、第２混合物を得る第２混合工程と、上記第２混合工程の後、上記攪拌式混合造粒装置の上記攪拌羽根を周速１５ｍ／秒以上で１０秒以上回転させて上記第２混合物を混合し、第３混合物を得る第３混合工程と、上記第３混合工程の後、上記攪拌式混合造粒装置を用いて、上記第３混合物に、上記濃度Ｍａとなるように上記ＮＭＰを１又は複数回に分けて混合し、造粒して、上記粒子集合体を得る混合造粒工程と、を備える粒子集合体の製造方法である。
【０００９】
上述の粒子集合体の製造方法では、第２混合工程で第１混合物に加えるＰＶＤＦ溶液は上記のように高濃度（濃度Ｍｂ）であるため、第２混合工程で攪拌羽根を低速（周速１５ｍ／秒未満）で１０秒以上回転させた後、第３混合工程で攪拌羽根を高速（周速１５ｍ／秒以上）で１０秒以上回転させることで、正極活物質粒子及び導電材粒子に対してＰＶＤＦ及びＮＭＰを均一に分散できる。従って、その後の混合造粒工程で、正極活物質粒子及び導電材粒子に対してＰＶＤＦ及びＮＭＰが均一に分散した粒子集合体を得ることができる。
【００１０】
また、上記のように第３混合工程を終えた時点で既に正極活物質粒子及び導電材粒子に対してＰＶＤＦ及びＮＭＰが均一に分散しているため、混合造粒工程の攪拌においては、ＰＶＤＦ及びＮＭＰの分散性を向上させるために高速で攪拌羽根を回転させる必要がない。従って、混合造粒工程で適切な大きさの正極湿潤粒子からなる粒子集合体を容易に製造できる。
このように、上述の粒子集合体の製造方法では、正極活物質粒子及び導電材粒子に対してＰＶＤＦ及びＮＭＰを均一に分散できると共に、適切な大きさの正極湿潤粒子からなる粒子集合体を製造できる。
【００１１】
なお、正極活物質粒子及び導電材粒子の「第１混合物」は、第２混合工程、第３混合工程及び混合造粒工程と同様に、攪拌式混合造粒装置を用いて得ることができる。また、攪拌式混合造粒装置とは別の混合装置を用いて「第１混合物」を得てもよい。
「第２混合工程」における混合は、攪拌羽根の周速を５ｍ／秒以上とするのが好ましい。攪拌羽根の周速を５ｍ／秒以上とすることで、その後の第３混合工程で得られる第３混合物における、正極活物質粒子及び導電材粒子に対するＰＶＤＦ及びＮＭＰの分散性が、特に良好になるからである。また、攪拌羽根による混合時間は、３０秒以下とするのが好ましい。粒子集合体の製造時間を短くし、生産性を向上させることができるからである。
【００１２】
「第３混合工程」における混合は、攪拌羽根の周速を３０ｍ／秒以下とするのが好ましい。攪拌羽根の周速を３０ｍ／秒以下とすることで、攪拌に伴って正極活物質粒子と導電材粒子とが複合化してしまい、電池性能が低下するのを抑制できるからである。また、攪拌羽根による混合時間は、３０秒以下とするのが好ましい。粒子集合体の製造時間を短くし、生産性を向上させることができるからである。
【００１３】
「混合造粒工程」における混合及び造粒は、攪拌羽根の周速を５ｍ／秒以上、１５ｍ／秒未満とするのが好ましい。適切な大きさの正極湿潤粒子を形成し易くなるからである。
また、攪拌羽根による混合時間は、すべてのＮＭＰを加え終えてから１０秒以上、３０秒以下とするのが好ましい。混合時間が１０秒未満の場合、添加したＮＭＰが十分に均一に分散できずに、局所的に固形分率の低い正極湿潤粒子が形成されるおそれがあり、ロールプレス装置による成膜時に転写不良などの不具合が発生し易くなるからである。一方、混合時間を３０秒以上とすると、正極活物質粒子同士の距離が縮まり正極湿潤粒子が圧密化されることで、内包していたＮＭＰが表面に滲み出し、その結果、過造粒となって粗大粒子が発生し易くなるからである。
【図面の簡単な説明】
【００１４】
【図１】実施形態に係る粒子集合体の製造方法を示すフローチャートである。
【図２】比較例４に係る粒子集合体の製造方法を示すフローチャートである。
【発明を実施するための形態】
【００１５】
以下、本発明の実施形態を、図面を参照しつつ説明する。図１に、本実施形態に係る粒子集合体の製造方法を示す。まず、本実施形態に係る粒子集合体について説明する。この粒子集合体は、複数の正極活物質粒子、複数の導電材粒子、ＰＶＤＦ（ポリフッ化ビニリデン）及びＮＭＰ（Ｎ−メチル−２−ピロリドン）をそれぞれ含み、粒径数十μｍ〜数ｍｍの大きさに造粒された湿潤状態の正極湿潤粒子からなる。なお、本実施形態では、正極活物質粒子としてリチウム遷移金属複合酸化物粒子、具体的には、ニッケルコバルトマンガン酸リチウム粒子を、導電材粒子としてアセチレンブラック（ＡＢ）粒子を用いている。
【００１６】
本実施形態の粒子集合体は、固形分率が７８．０ｗｔ％、ＮＭＰの割合が２２．０ｗｔ％である。更に、各固形成分（正極活物質粒子、導電材粒子及びＰＶＤＦ）の割合は、固形成分全体で１００ｗｔ％とすると、正極活物質粒子が９４．４ｗｔ％、導電材粒子が４．１ｗｔ％、ＰＶＤＦが１．５ｗｔ％である。従って、この粒子集合体におけるＰＶＤＦ量は、７８．０×１．５／１００＝１．１７ｗｔ％であり、ＮＭＰに対するＰＶＤＦの濃度Ｍａは、Ｍａ＝１．１７×１００／（１．１７＋２２．０）＝５．０５ｗｔ％となっている。
【００１７】
この粒子集合体は、以下の方法により製造する（図１参照）。即ち、攪拌羽根を有し、材料の混合と造粒を行うことが可能な攪拌式混合造粒装置（不図示）を用意する。本実施形態では、リックス株式会社製の自動造粒機を用いた。
まず、第１混合工程Ｓ１において、この攪拌式混合造粒装置内に導電材粒子（ＡＢ粒子）を投入し、攪拌羽根を周速１０ｍ／秒で１５秒回転させて混合する。続いて、導電材粒子に正極活物質粒子（リチウム遷移金属複合酸化物粒子）を加えて、攪拌羽根を周速１０ｍ／秒で１５秒回転させて、導電材粒子及び正極活物質粒子を乾式混合し、これらの第１混合物を得る。
【００１８】
また別途、前述の粒子集合体におけるＮＭＰに対するＰＶＤＦの濃度Ｍａ（＝５．０５ｗｔ％）よりも高い濃度Ｍｂ（本実施形態では、Ｍｂ＝６．６８ｗｔ％）となるように、ＮＭＰにＰＶＤＦを溶解させたＰＶＤＦ溶液を用意しておく。
【００１９】
続いて、第２混合工程Ｓ２において、攪拌式混合造粒装置内の第１混合物に、濃度Ｍｂ（＝６．６８ｗｔ％）の高濃度のＰＶＤＦ溶液を加えて、攪拌羽根を周速５ｍ／秒以上１５ｍ／秒未満で、１０秒以上３０秒以下（本実施形態では、周速１０ｍ／秒で１５秒）回転させて混合し、導電材粒子、正極活物質粒子、ＰＶＤＦ及びＮＭＰからなる第２混合物を得る。
【００２０】
続いて、第３混合工程Ｓ３において、攪拌羽根を周速１５ｍ／秒以上３０ｍ／秒未満で、１０秒以上３０秒以下（本実施形態では、周速１５ｍ／秒で１５秒）回転させて第２混合物を混合して、第３混合物を得る。
【００２１】
続いて、混合造粒工程Ｓ４において、攪拌式混合造粒装置内の第３混合物に、濃度ＭａとなるようにＮＭＰを１回加えて、攪拌羽根を周速５ｍ／秒以上１５ｍ／秒未満で、１０秒以上３０秒以下（本実施形態では、周速１０ｍ／秒で１５秒）回転させて混合し、造粒する。これにより、粒径数十μｍ〜数ｍｍの正極湿潤粒子からなる粒子集合体を得る。
【００２２】
上述の製造方法により得られた粒子集合体は、リチウムイオン二次電池の正極板（不図示）の製造に用いられる。具体的には、第１ロールと、この第１ロールにギャップを介して平行に配置された第２ロールと、この第２ロールにギャップを介して平行に配置された第３ロールとを備えるロールプレス装置（不図示）を用意する。そして、上述の粒子集合体を、ロールプレス装置の第１ロールと第２ロールの間で圧密化して未乾燥活物質膜を形成し、続いて、第２ロールと第３ロールとの間で、第２ロール上に保持された未乾燥活物質膜を、第３ロールにより搬送された正極集電箔上に転写する。その後、正極集電箔上の未乾燥活物質膜を乾燥させて正極活物質層を形成し、正極板を得る。
【００２３】
以上で説明したように、正極活物質粒子及び導電材粒子に対してＰＶＤＦ及びＮＭＰが均一に分散していない状態の粒子集合体を正極板の製造に用いると、上述のロールプレス装置で未乾燥活物質膜を正極集電箔に転写するときに、転写不良が発生し、未乾燥活物質膜にスケ（ホール状にできる未乾燥活物質膜の欠陥部分）やスジ（正極集電箔の進行方向に沿って筋状にできる未乾燥活物質膜の欠陥部分）が出来るなどの不具合が生じることがある。このため、この正極板を用いた電池では電池性能が低下する。また、粒子集合体をなす正極湿潤粒子の粒径が大き過ぎると、上述のロールプレス装置を用いて未乾燥活物質膜を形成するのが困難となり、正極板を形成すること自体が困難となる。
【００２４】
これに対し、前述の粒子集合体の製造方法では、第２混合工程Ｓ２で第１混合物に加えるＰＶＤＦ溶液は高濃度（濃度Ｍｂ）であるため、第２混合工程Ｓ２で攪拌羽根を低速（周速１５ｍ／秒未満）で１０秒以上回転させた後、第３混合工程Ｓ３で攪拌羽根を高速（周速１５ｍ／秒以上）で１０秒以上回転させることで、正極活物質粒子及び導電材粒子に対してＰＶＤＦ及びＮＭＰを均一に分散できる。従って、その後の混合造粒工程Ｓ４で、正極活物質粒子及び導電材粒子に対してＰＶＤＦ及びＮＭＰが均一に分散した粒子集合体を得ることができる。よって、この粒子集合体を正極板の製造に用いると、ロールプレス装置で未乾燥活物質膜を正極集電箔に転写するときに、スケやスジなどの転写不良が生じるのを防止できる。
【００２５】
また、上記のように第３混合工程Ｓ３を終えた時点で既に正極活物質粒子及び導電材粒子に対してＰＶＤＦ及びＮＭＰが均一に分散しているため、混合造粒工程Ｓ４の攪拌においては、ＰＶＤＦ及びＮＭＰの分散性を向上させるために高速で攪拌羽根を回転させる必要がない。従って、混合造粒工程Ｓ４で適切な大きさの正極湿潤粒子からなる粒子集合体を容易に製造できる。よって、この粒子集合体を用いると、ロールプレス装置を用いて未乾燥活物質膜を形成するのが容易となり、正極板の形成が容易となる。
【００２６】
更に、本実施形態では、第２混合工程Ｓ２における攪拌羽根の周速を５ｍ／秒以上としているので、その後の第３混合工程Ｓ３で得られる第３混合物における、正極活物質粒子及び導電材粒子に対するＰＶＤＦ及びＮＭＰの分散性が、特に良好になる。また、第２混合工程Ｓ２における混合時間を３０秒以下としているので、粒子集合体の製造時間を短くし、生産性を向上させることができる。
【００２７】
また、本実施形態では、第３混合工程Ｓ３における攪拌羽根の周速を３０ｍ／秒以下としているので、攪拌に伴って正極活物質粒子と導電材粒子とが複合化して、電池性能が低下するのを抑制できる。また、第３混合工程Ｓ３における混合時間を３０秒以下としているので、粒子集合体の製造時間を短くし、生産性を向上させることができる。
また、本実施形態では、混合造粒工程Ｓ４における攪拌羽根の周速を５ｍ／秒以上、１５ｍ／秒未満としているので、適切な大きさの正極湿潤粒子を形成できる。また、混合造粒工程Ｓ４における混合時間を、ＮＭＰを加え終えてから１０秒以上、３０秒以下としているので、正極湿潤粒子を適切に造粒できる。
【００２８】
なお、正極活物質粒子はその製造ロットなどにより、ＮＭＰを吸収する量（吸油量）にバラツキが生じ易い。正極活物質粒子の吸油量のバラツキに伴い、粒子集合体の物性（展延性）もバラつくため、ロールプレス装置を用いて正極集電箔に未乾燥活物質膜を形成する際に、目付け量や密度にバラツキが生じて、正極活物質層に品質バラツキが生じる場合がある。これに対し、本実施形態の粒子集合体の製造方法では、前述のように、混合造粒工程Ｓ４で加えるのは、ＮＭＰだけであるので（ＰＶＤＦは加えないので）、混合造粒工程Ｓ４で加えるＮＭＰの量を調整することにより、粒子集合体の物性（展延性）を容易に調整できる。このため、正極板を製造する際に正極活物質層に品質バラツキが生じるのを防止できる。
【００２９】
（実施例及び比較例）
次いで、本発明の効果を検証するために行った試験の結果について説明する。第３混合工程Ｓ３における攪拌羽根の周速及び混合時間のみをそれぞれ変更し、それ以外は上述の実施形態と同様にして、９種類の粒子集合体を製造した（実施例１〜６及び比較例１〜３）。具体的には、表１に示すように、実施例１では周速を１５ｍ／秒、混合時間を１０秒とし、実施例２では周速を２０ｍ／秒、混合時間を１０秒とし、実施例３では周速を２５ｍ／秒、混合時間を１０秒とし、実施例４では周速を３０ｍ／秒、混合時間を１０秒とし、実施例５では周速を１５ｍ／秒、混合時間を１５秒とし、実施例６では周速を１５ｍ／秒、混合時間を３０秒とした。一方、比較例１では周速を１０ｍ／秒、混合時間を１０秒とし、比較例２では周速を１５ｍ／秒、混合時間を２秒とし、比較例３では周速を１５ｍ／秒、混合時間を５秒とした。
【００３０】
【表１】
2018049751.tif 000003
【００３１】
また、比較例４として、図２に示す製造方法により粒子集合体を製造した。即ち、まず、実施形態と同様にして第１混合工程Ｓ１を行い、導電材粒子及び正極活物質粒子からなる第１混合物を得る。また別途、実施形態の第２混合工程Ｓ２で加えるＰＶＤＦ溶液（濃度Ｍｂ＝６．６８ｗｔ％）よりも濃度の低いＰＶＤＦ溶液（濃度Ｍｃ＝５．０５ｗｔ％）を用意しておく。そして、第１混合工程Ｓ１に続いて、混合造粒工程Ｓ５を行い、攪拌式混合造粒装置内の第１混合物に、濃度Ｍｃ（＝５．０５ｗｔ％）の低濃度のＰＶＤＦ溶液を加えて、攪拌羽根を周速１０ｍ／秒未満で１５秒回転させて混合し、造粒する。これにより、多数の正極湿潤粒子からなる粒子集合体を得た。
【００３２】
次に、これら実施例１〜６及び比較例１〜４の粒子集合体を用いて、前述のようにロールプレス装置を用いて正極板をそれぞれ製造した。そして、各正極板について、正極活物質層にできたスケ（ホール状にできた正極活物質層の欠陥部分）及びスジ（正極集電箔の進行方向に沿って筋状にできる正極活物質層の欠陥部分）の個数をそれぞれ目視でカウントした。その結果を表１に示す。なお、表１には、正極板１００ｍ当たりに生じたスケ及びスジの合計個数を示してある。正極板１００ｍ当たりのスケ及びスジの合計個数が、１０個以下の正極板を良好「○」、１０個を越える正極板を不良「×」と評価した。
【００３３】
表１から判るように、比較例１〜４の粒子集合体を用いた各正極板では、いずれも、正極板１００ｍ当たり１０個を超える多数のスケ及びスジが生じた。これに対し、実施例１〜６の粒子集合体を用いた各正極板では、いずれも、正極板１００ｍ当たり１０個以下のスケ及びスジしか生じなかった。
比較例１の粒子集合体を用いた正極板で多数（１００個）のスケ及びスジが発生した理由は、以下であると考えられる。即ち、比較例１では、第３混合工程Ｓ３における攪拌羽根の周速が１０ｍ／秒と遅すぎたため、第３混合工程Ｓ３で正極活物質粒子及び導電材粒子に対してＰＶＤＦ及びＮＭＰを均一に分散できなかった。このため、混合造粒工程Ｓ４で得られた粒子集合体においても、正極活物質粒子及び導電材粒子に対してＰＶＤＦ及びＮＭＰが均一に分散できていなかった。このため、ロールプレス装置で未乾燥活物質膜を正極集電箔に転写するときに、転写不良が多く発生し、正極活物質層に多数のスケ及びスジが生じたと考えられる。
【００３４】
また、比較例２，３の粒子集合体を用いた正極板で多数（比較例２で６５個、比較例３で２３個）のスケ及びスジが発生した理由は、以下であると考えられる。即ち、比較例２，３では、第３混合工程Ｓ３における混合時間が比較例２で２秒、比較例３で５秒と短すぎたため、第３混合工程Ｓ３で正極活物質粒子及び導電材粒子に対してＰＶＤＦ及びＮＭＰを均一に分散できなかった。このため、混合造粒工程Ｓ４で得られた粒子集合体においても、正極活物質粒子及び導電材粒子に対してＰＶＤＦ及びＮＭＰが均一に分散できていなかった。このため、ロールプレス装置で未乾燥活物質膜を正極集電箔に転写するときに、転写不良が多く発生し、正極活物質層に多数のスケ及びスジが生じたと考えられる。
【００３５】
また、比較例４の粒子集合体を用いた正極板で多数（２５０個）のスケ及びスジが発生した理由は、以下であると考えられる。即ち、比較例４では、ＰＶＤＦ溶液を加えて混合・造粒する混合造粒工程Ｓ５における攪拌羽根の周速が１０ｍ／秒と遅すぎたため、粒子集合体において、正極活物質粒子及び導電材粒子に対してＰＶＤＦ及びＮＭＰが均一に分散できなかった。このため、ロールプレス装置で未乾燥活物質膜を正極集電箔に転写するときに、転写不良が多く発生し、正極活物質層に多数のスケ及びスジが生じたと考えられる。
なお、混合造粒工程Ｓ５における攪拌羽根の周速を１５ｍ／秒以上とすると、粒子集合体において、正極活物質粒子及び導電材粒子に対してＰＶＤＦ及びＮＭＰを均一に分散できた。しかし、この場合、この混合造粒工程Ｓ５で得られる正極湿潤粒子が大きくなりすぎて、ロールプレス装置を用いて未乾燥活物質膜を形成するのが困難となり、正極板を形成すること自体が困難となった。
【００３６】
これら比較例１〜４に対し、実施例１〜６の粒子集合体を用いた正極板でスケ及びスジの発生が少なかった理由は、以下であると考えられる。即ち、実施例１〜６では、第３混合工程Ｓ３における攪拌羽根の周速が１５ｍ／秒以上と十分に速く、かつ、混合時間が１０秒以上と十分に長いため、第３混合工程Ｓ３で正極活物質粒子及び導電材粒子に対してＰＶＤＦ及びＮＭＰを均一に分散できた。このため、混合造粒工程Ｓ４で得られた粒子集合体においても、正極活物質粒子及び導電材粒子に対してＰＶＤＦ及びＮＭＰが均一に分散していた。このため、ロールプレス装置で未乾燥活物質膜を正極集電箔に転写するときに、転写不良が発生し難く、正極活物質層にスケ及びスジが生じ難かったと考えられる。この結果より、第３混合工程Ｓ３における攪拌羽根の周速を１５ｍ／秒以上、混合時間を１０秒以上とするのが好ましいことが判る。
【００３７】
次に、実施例１〜６及び比較例１〜４の粒子集合体を用いて製造した各正極板について、正極活物質層の明度（Ｌ値）を分光測色計（コニカミノルタ株式会社製：ＣＭ−５）によりそれぞれ測定した。明度（Ｌ値）が１５．０未満の正極板を良好「○」、１５．０以上の正極板を不良「×」と評価した。その結果を表１に示す。
更に、各正極板を用いて電池（リチウムイオン二次電池）をそれぞれ製造した。そして、各電池について、ＩＶ抵抗をそれぞれ測定した。ＩＶ抵抗が２．０ｍΩ未満の電池を良好「○」、２．０ｍΩ以上の電池を不良「×」と評価した。その結果を表１に示す。
【００３８】
表１から判るように、比較例４の粒子集合体を用いた正極板では、明度（Ｌ値）が高く不良「×」であった。これに対し、実施例１〜６及び比較例１〜３の粒子集合体を用いた各正極板では、いずれも、明度（Ｌ値）が低く良好「○」であった。
また、比較例４に係る電池では、ＩＶ抵抗が高く不良「×」であった。これに対し、実施例１〜６及び比較例１〜３に係る各電池では、いずれも、ＩＶ抵抗が低く良好「○」であった。
【００３９】
比較例４に係る正極板で明度（Ｌ値）が高く、電池でＩＶ抵抗が高かった理由は、以下であると考えられる。即ち、比較例４の粒子集合体は、実施例１〜６及び比較例１〜３の各粒子集合体に比べて、特に、正極活物質粒子及び導電材粒子に対してＰＶＤＦ及びＮＭＰが均一に分散できておらず、各々の正極活物質粒子がＮＭＰに十分に湿潤していなかった。このため、ロールプレス装置の第１ロールと第２ロールの間で粒子集合体を圧密化して未乾燥活物質膜を形成する際に、ＮＭＰに十分に湿潤していない正極活物質粒子が、第１，第２ロールからの剪断応力により割れた。このため、この割れた正極活物質粒子を含んだ正極活物質層では、明度が高くなった（白っぽくなった）と考えられる。更に、割れた正極活物質粒子は、充放電反応に十分に寄与できず、割れた正極活物質粒子が存在する部位と存在しない部位とで充放電反応にムラが生じる。その結果、比較例４に係る電池では、入出力特性が低下して、ＩＶ抵抗が高くなったと考えられる。
【００４０】
これに対し、実施例１〜６及び比較例１〜３に係る正極板で明度（Ｌ値）が低く、電池でＩＶ抵抗が低かった。実施例１〜６及び比較例１〜３の各粒子集合体では、比較例４の粒子集合体に比べて、正極活物質粒子及び導電材粒子に対してＰＶＤＦ及びＮＭＰが均一に分散できており、正極活物質粒子がＮＭＰに十分に湿潤していた。このため、ロールプレス装置の第１ロールと第２ロールの間で粒子集合体を圧密化して未乾燥活物質膜を形成する際に、正極活物質粒子が割れることが抑制されたため、正極活物質層の明度が低くなった（白っぽくならず漆黒であった）と考えられる。更に、正極活物質層に含まれる正極活物質粒子が割れていないため、電池で充放電反応のムラなどが生じずに、ＩＶ抵抗が低くなったと考えられる。
【００４１】
以上において、本発明を実施形態に即して説明したが、本発明は上述の実施形態に限定されるものではなく、その要旨を逸脱しない範囲で、適宜変更して適用できることは言うまでもない。
例えば、実施形態では、攪拌式混合造粒装置を用いて、正極活物質粒子及び導電材粒子を乾式混合して第１混合物を得たが、これに限られない。攪拌式混合造粒装置とは別の混合装置を用いて、正極活物質粒子及び導電材粒子を乾式混合して第１混合物を得ることもできる。
また、実施形態では、混合造粒工程Ｓ４において、ＮＭＰを１回だけ加えているが、ＮＭＰを複数回に分けて加えてもよい。
【符号の説明】
【００４２】
Ｓ１  第１混合工程
Ｓ２  第２混合工程
Ｓ３  第３混合工程
Ｓ４  混合造粒工程
【図１】
2018049751.tif 000004
【図２】
2018049751.tif 000005